(57)【特許請求の範囲】
【請求項１】
内燃機関の排気通路に配置され、該内燃機関から排出される排ガスを浄化する排ガス浄化用触媒であって、
多孔質基材と、該多孔質基材上に形成された触媒コート層と、を備え、
前記触媒コート層は、担体と、該担体に担持されている貴金属触媒と、を有し、
前記担体は、少なくともＣｅＯ２成分を含むＯＳＣ材を備え、
前記触媒コート層は、厚み方向に少なくとも２層の相互に構成が異なる複数のコート層によって構成されており、ここで、
前記複数のコート層のうちの最表部に位置する最上層である最上コート層は、
前記最上コート層の排ガス流動方向に沿う全体長に対して、排ガス入口側の端部から少なくとも２０％を包含する最上コート層上流部と、
前記最上コート層の排ガス流動方向に沿う全体長に対して、排ガス出口側の端部から少なくとも２０％を包含する最上コート層下流部と、を有し、
前記最上コート層下流部は前記ＣｅＯ２成分を含み、
前記最上コート層上流部における前記ＣｅＯ２成分の含有量は、前記最上コート層下流部におけるＣｅＯ２成分の含有量未満であり、
かつ、
前記複数のコート層のうちの前記多孔質基材に近接する最下層である最下コート層は、
前記最下コート層の排ガス流動方向に沿う全体長に対して、排ガス入口側の端部から少なくとも２０％を包含する最下コート層上流部と、
前記最下コート層の排ガス流動方向に沿う全体長に対して、排ガス出口側の端部から少なくとも２０％を包含する最下コート層下流部と、を有し、
前記最下コート層上流部は前記ＣｅＯ２成分を含み、
前記最下コート層下流部における前記ＣｅＯ２成分の含有量は、前記最下コート層上流部におけるＣｅＯ２成分の含有量未満である、排ガス浄化用触媒。
【請求項２】
触媒容積１Ｌあたりの前記触媒コート層における前記ＣｅＯ２成分の含有量は、１０〜４０ｇ／Ｌである、請求項１に記載された排ガス浄化用触媒。
【請求項３】
触媒容積１Ｌあたりの前記最上コート層上流部における前記ＣｅＯ２成分の含有量は、０〜２ｇ／Ｌである、請求項１または２に記載された排ガス浄化用触媒。
【請求項４】
触媒容積１Ｌあたりの前記最下コート層下流部における前記ＣｅＯ２成分の含有量は、０〜２ｇ／Ｌである、請求項１から３までの何れか一つに記載された排ガス浄化用触媒。
【請求項５】
触媒容積１Ｌあたりの前記最上コート層下流部および前記最下コート層上流部における前記ＣｅＯ２成分の含有量は、それぞれ４ｇ／Ｌ以上である、請求項１から４までの何れか一つに記載された排ガス浄化用触媒。
【請求項６】
前記最上コート層の排ガス流動方向の全体長を１００として、前記最上コート層上流部の前記排ガス流動方向に沿う長さと、前記最上コート層下流部の前記排ガス流動方向に沿う長さとの比率（上流部／下流部）は２０／８０〜８０／２０である、請求項１から５までの何れか一つに記載された排ガス浄化用触媒。
【請求項７】
前記最下コート層の排ガス流動方向の全体長を１００として、前記最下コート層上流部の前記排ガス流動方向に沿う長さと、前記最下コート層下流部の前記排ガス流動方向に沿う長さとの比率（上流部／下流部）は２５／７５〜８０／２０である、請求項１から６までの何れか一つに記載された排ガス浄化用触媒。
【請求項８】
前記貴金属触媒は、Ｐｔ、ＰｄおよびＲｈのうちの少なくとも一種である、請求項１から７までの何れか一つに記載された排ガス浄化用触媒。
【請求項９】
前記最上コート層は、前記貴金属触媒としてＰｄおよびＲｈを含む、請求項８に記載された排ガス浄化用触媒。
【請求項１０】
前記最上コート層下流部におけるＣｅＯ２成分の含有量を１としたときに、前記最上コート層上流部における前記ＣｅＯ２成分の含有量が０．３未満であり、かつ、
前記最下コート層上流部におけるＣｅＯ２成分の含有量を１としたときに、前記最下コート層下流部における前記ＣｅＯ２成分の含有量が０．３未満である、請求項１から９までの何れか一つに記載された排ガス浄化用触媒。
【発明の詳細な説明】
【技術分野】
【０００１】
本発明は、内燃機関から排出される排ガスを浄化する排ガス浄化用触媒に関する。
なお、本国際出願は２０１３年１２月１３日に出願された日本国特許出願２０１３−２５８６４９号に基づく優先権を主張しており、その出願の全内容は本明細書中に参照として組み入れられている。
【背景技術】
【０００２】
一般に、自動車等のエンジンから排出される排ガスには、炭化水素（ＨＣ）、一酸化炭素（ＣＯ）、窒素酸化物（ＮＯｘ）等の成分が含まれている。そして、これらの成分を排ガスから浄化するための排ガス浄化用触媒が内燃機関の排気通路に配置されている。かかる排ガス浄化用触媒は、基材表面に触媒コート層が形成されることによって構成されている。この触媒コート層は、貴金属触媒と該貴金属触媒を担持する担体とから構成されている。【０００３】
この種の排ガス浄化用触媒（特にガソリンエンジン用の排ガス浄化用触媒）として、いわゆる三元触媒が用いられている。かかる三元触媒では、上記貴金属触媒として、白金（Ｐｔ）、ロジウム（Ｒｈ）、パラジウム（Ｐｄ）等が使用されている。該貴金属触媒のうち、ＰｔおよびＰｄは主として炭化水素（ＨＣ）および一酸化炭素（ＣＯ）の浄化性能（酸化浄化能）に寄与し、Ｒｈは主として窒素酸化物（ＮＯｘ）の浄化性能（還元浄化能）に寄与する。【０００４】
三元触媒はストイキ（理論空燃比）近傍の空燃比で燃焼された排ガス雰囲気（以下「ストイキ雰囲気」ともいう。）において有効に機能するように設定されている。そのため、これよりもリッチ雰囲気の排ガス（つまり、空燃比がリッチである混合気が燃焼して生じた排ガス）や、その反対のリーン雰囲気の排ガス（つまり、空燃比がリーンである混合気が燃焼して生じた排ガス）では、三元触媒の性能がストイキ雰囲気よりも劣る。
そこで、排ガス浄化用触媒内の雰囲気を調節（変動緩衝）するために、担体として、ＣｅＯ２成分を含む酸素吸放出材（以下、ＯＳＣ（Ｏｘｙｇｅｎ  Ｓｔｏｒａｇｅ  Ｃａｐａｃｉｔｙ）材ともいう。）が用いられている。ＯＳＣ材は、ストイキ雰囲気よりも過剰に酸素のある排ガス雰囲気（以下「リーン雰囲気」ともいう。）において酸素を吸蔵する。また、ＯＳＣ材は、燃料過多となり酸素が少ない状態で燃焼して生じた排ガス雰囲気（以下「リッチ雰囲気」ともいう。）において酸素を放出する。このため、上記触媒内を安定的にストイキ雰囲気に維持するために有効である。【０００５】
かかる排ガス浄化用触媒に関する先行技術文献として、例えば特許文献１〜４が挙げられる。特許文献１に記載の排ガス浄化用触媒は、基材上に形成され、ＰｔやＰｄ等の貴金属触媒およびＣｅＯ２等のＯＳＣ材を含有する第１触媒コート層を備えている。また、該第１触媒コート層の一部の領域に、Ｒｈを含有する第２触媒コート層を備えている。そして、第１触媒コート層は、ＯＳＣ材の含有量が多い前段部と、該含有量が少ない後段部と、を有している。特許文献１の記載によれば、かかる構成の排ガス浄化用触媒は、通常走行時において高いＮＯｘ還元（浄化）能力を得ることができる。
【先行技術文献】
【特許文献】
【０００６】
【特許文献１】日本国特許出願公開２０１１−２１２６３９号公報
【特許文献２】日本国特許出願公開２００７−３８０７２号公報
【特許文献３】日本国特許出願公開２００７−２１４５６号公報
【特許文献４】日本国特許出願公開２０１２−４０５４７号公報
【発明の概要】
【０００７】
ところで、近年、自動車等の車両の燃費向上を目的として、ハイブリッド車や、アイドル時にエンジンを停止させる機能を有するアイドリングストップ車のような所謂エコカーの開発が行われている。これらエコカーでは、走行中および信号待ちなどの一時停止中に頻繁にエンジンが停止する。このことにより、排ガス浄化用触媒中がリーン雰囲気になりがちである。すなわち、上記触媒中のＯＳＣ材に酸素が吸蔵された状態が続くことがある。
【０００８】
また、エンジンが再始動した際には、リッチ雰囲気の排ガスが発生する。かかるリッチ雰囲気の排ガスが基材上の触媒コート層に到達すると、ＯＳＣ材に吸蔵されていた酸素が貴金属触媒（ＰＧＭ）に提供されてしまう。その結果、ＮＯｘの還元能力が低下してエミッションが発生することがあり得る。したがって、運転中（走行中）にエンジンの停止や再始動が頻繁に行われるエコカーでは、エンジンの再始動時のＮＯｘ還元（浄化）能力の向上が求められている。
【０００９】
本発明は、上述した課題を解決すべく創出されたものであり、その目的は、通常走行時の触媒能力を維持しつつ、エンジンの停止や再始動が頻繁に行われるエコカーにおけるエンジン再始動時のＮＯｘ還元（浄化）能力を向上し得る排ガス浄化用触媒を提供することにある。
【００１０】
本発明者らは様々な角度から鋭意検討を重ね、上記目的を実現することのできる本発明を創出するに至った。
本発明に係る排ガス浄化用触媒は、内燃機関の排気通路に配置され、該内燃機関から排出される排ガスを浄化する排ガス浄化用触媒である。上記排ガス浄化用触媒は、多孔質基材と、該多孔質基材上に形成された触媒コート層と、を備える。上記触媒コート層は、担体と、該担体に担持されている貴金属触媒と、を有する。上記担体は、少なくともＣｅＯ２成分を含むＯＳＣ材を備える。上記触媒コート層は、厚み方向に少なくとも２層の相互に構成が異なる複数のコート層によって構成されている。ここで、上記複数のコート層のうちの最表部に位置する最上層である最上コート層において、該最上コート層の排ガス流動方向に沿う全体長に対して、排ガス入口側の端部から少なくとも２０％を包含する最上コート層上流部には、上記ＣｅＯ２成分が含まれていないか若しくはその含有量が、該最上コート層の排ガス流動方向に沿う全体長に対して、排ガス出口側の端部から少なくとも２０％を包含し、上記ＣｅＯ２成分を含む最上コート層下流部におけるＣｅＯ２成分含有量よりも少ない。また、上記複数のコート層のうちの上記多孔質基材に近接する最下層である最下コート層において、該最下コート層の排ガス流動方向に沿う全体長に対して、排ガス出口側の端部から少なくとも２０％を包含する最下コート層下流部には上記ＣｅＯ２成分が含まれていないか若しくはその含有量が、該最下コート層の排ガス流動方向に沿う全体長に対して、排ガス入口側の端部から少なくとも２０％を包含し、上記ＣｅＯ２成分を含む最下コート層上流部におけるＣｅＯ２成分含有量よりも少ない。
【００１１】
上記排ガス浄化用触媒では、最上コート層上流部のＣｅＯ２成分含有量が最上コート層下流部のＣｅＯ２成分含有量未満である。換言すれば、最上コート層上流部には、ＣｅＯ２成分が含まれていないか若しくはその含有量が最上コート層下流部におけるＣｅＯ２成分含有量よりも少ない。かかる構成によれば、エンジンの再始動時に、最上コート層上流部でＣｅＯ２成分を含むＯＳＣ材に吸蔵される酸素の量が少なくなる。そのため、最上コート層上流部における排ガスの空燃比を、エンジン再始動後に出来るだけ早くストイキ雰囲気にすることができる。したがって、例えば走行中にエンジンの停止や再始動が頻繁に行われるエコカーのエンジン再始動時に、ＮＯｘが外部に排出されることを抑制することができる。
【００１２】
また、上記排ガス浄化用触媒によれば、最上コート層下流部および最下コート層上流部で、ＣｅＯ２成分（ＯＳＣ材）の酸素放出能により、排ガスをストイキ雰囲気に維持することができる。そのため、最上コート層下流部および最下コート層上流部において、通常走行時のＮＯｘ還元（浄化）性能を維持向上させることができる。
また、上記排ガス浄化用触媒では、最下コート層下流部のＣｅＯ２成分含有量が最下コート層上流部のＣｅＯ２成分含有量未満である。換言すれば、最下コート層下流部には、ＣｅＯ２成分が含まれていないか若しくはその含有量が最下コート層上流部におけるＣｅＯ２成分含有量よりも少ない。このことによって、最下コート層下流部において、ＣＯの吸着抑制を向上させると共に、ＨＣに対する選択反応性を高めることができる。その結果、通常走行時のＨＣ浄化性能を向上させることができる。
以上のことから、上記排ガス浄化用触媒によれば、通常走行時の触媒能力を維持しつつ、エンジンの停止や再始動が頻繁に行われるエコカーにおいてエンジン再始動時のＮＯｘ還元（浄化）能力を向上することができる。
【００１３】
また、ここで開示される本発明の排ガス浄化用触媒の好ましい一態様では、触媒容積１Ｌあたりの上記触媒コート層における上記ＣｅＯ２成分含有量は、１０ｇ／Ｌ〜４０ｇ／Ｌである。このことによって、触媒機能を高いレベルで発揮することができる。
【００１４】
また、ここで開示される本発明の排ガス浄化用触媒の好ましい他の一態様では、触媒容積１Ｌあたりの上記最上コート層上流部における上記ＣｅＯ２成分含有量は、０ｇ／Ｌ〜２ｇ／Ｌである。このことによって、最上コート層上流部において、エコカー等におけるエンジン再始動時のＮＯｘ還元（浄化）能力を好適に向上することができる。
【００１５】
また、ここで開示される本発明の排ガス浄化用触媒の好ましい他の一態様では、触媒容積１Ｌあたりの上記最下コート層下流部における上記ＣｅＯ２成分含有量は、０ｇ／Ｌ〜２ｇ／Ｌである。このことによって、ＨＣ浄化性能を好適に向上させることができる。
【００１６】
また、ここで開示される本発明の排ガス浄化用触媒の好ましい他の一態様では、触媒容積１Ｌあたりの上記最上コート層下流部および上記最下コート層上流部における上記ＣｅＯ２成分含有量は、それぞれ４ｇ／Ｌ以上である。このことによって、通常走行時のＯＳＣ材による排ガス雰囲気の好適な調整が図られる。その結果、ＮＯｘ還元（浄化）性能その他の排ガス浄化性能を好適に維持あるいは向上することができる。
【００１７】
また、ここで開示される本発明の排ガス浄化用触媒の好ましい他の一態様では、上記最上コート層の排ガス流動方向の全体長を１００として、上記最上コート層上流部の該方向に沿う長さと、上記最上コート層下流部の該方向に沿う長さとの比率（上流部／下流部）は２０／８０〜８０／２０である。
また、ここで開示される本発明の排ガス浄化用触媒の好ましい他の一態様では、上記最下コート層の排ガス流動方向の全体長を１００として、上記最下コート層上流部の該方向に沿う長さと、上記最下コート層下流部の該方向に沿う長さとの比率（上流部／下流部）は２５／７５〜８０／２０である。
このことによって、エコカー等におけるエンジン再始動時のＮＯｘの排出を抑制しつつ、通常走行時にはＮＯｘ浄化性能を好適に維持向上することができる。さらに、ＨＣ浄化性能をも好適に向上することができる。
【００１８】
また、ここで開示される本発明の排ガス浄化用触媒の好ましい他の一態様では、貴金属触媒は、Ｐｔ、ＰｄおよびＲｈのうちの少なくとも一種である。貴金属触媒として酸化触媒機能に優れるＰｔおよび／またはＰｄを用いることにより、排ガスに含まれるＨＣ、ＣＯを好適に酸化して浄化させることができる。また、貴金属触媒として、還元触媒機能に優れるＲｈを用いることにより、排ガスに含まれるＮＯｘを好適に還元して浄化することができる。
【００１９】
また、ここで開示される本発明の排ガス浄化用触媒の好ましい他の一態様では、最上コート層は、貴金属触媒としてＰｄおよびＲｈを含む。かかる構成によると、最上コート層において、好適な三元触媒機能の発揮を実現できる。すなわち、Ｐｄによって排ガスに含まれるＨＣ、ＣＯを酸化浄化させることができると共に、Ｒｈによって排ガスに含まれるＮＯｘを好適に還元浄化させることができる。
【００２０】
また、ここで開示される本発明の排ガス浄化用触媒の好ましい他の一態様では、上記最上コート層下流部におけるＣｅＯ２成分の含有量を１としたときに、上記最上コート層上流部における上記ＣｅＯ２成分の含有量が０．３未満である。
また、ここで開示される本発明の排ガス浄化用触媒の好ましい他の一態様では、上記最下コート層上流部におけるＣｅＯ２成分の含有量を１としたときに、上記最下コート層下流部における上記ＣｅＯ２成分の含有量が０．３未満である。
このことによって本発明の効果をより高いレベルで発揮することができる。
【図面の簡単な説明】
【００２１】
【図１】図１は、一実施形態に係る排ガス浄化装置を模式的に示す図である。
【図２】図２は、排ガス浄化用触媒の基材を模式的に示す斜視図である。
【図３】図３は、一実施形態に係る排ガス浄化用触媒の断面構成を拡大し、模式的に示した図である。
【図４】図４は、他の一実施形態に係る排ガス浄化用触媒の断面構成を拡大し、模式的に示した図である。
【発明を実施するための形態】
【００２２】
以下、図面を参照しつつ本発明の実施形態を説明する。以下の図面において、同じ作用を奏する部材・部位には同じ符号を付し、重複する説明は省略または簡略化することがある。また、各図における寸法関係（長さ、幅、厚み等）は、実際の寸法関係を必ずしも反映するものではない。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術知識とに基づいて実施することができる。
【００２３】
先ず、本発明の典型的な一実施形態に係る排ガス浄化用触媒７が設けられた排ガス浄化装置１について説明する。
図１は、本実施形態に係る排ガス浄化装置１を模式的に示す図である。図１に示すように、排ガス浄化装置１は、内燃機関２の排気系に設けられている。
【００２４】
本実施形態に係る内燃機関（エンジン）２には、酸素と燃料ガスとを含む混合気が供給される。内燃機関２は、この混合気を燃焼させ、燃焼エネルギーを力学的エネルギーに変換する。このときに燃焼された混合気は排ガスとなって排気系に排出される。図１に示す構成の内燃機関２は、自動車のガソリンエンジンを主体として構成されている。ここで開示される排ガス浄化用触媒７は、特に自動車のうちアイドリングストップ機能付きの乗用車（アイドリングストップ車）やハイブリッド車のようなエコカーの内燃機関２の下流に搭載される。この種の車両は、走行中（および一時停止中）に頻繁にエンジンが停止するため、本発明の実施に好適である。
【００２５】
次に、内燃機関２の排気系について説明する。内燃機関２を排気系に連通させる排気ポート（図示せず）には、エキゾーストマニホールド３が接続されている。エキゾーストマニホールド３は、排ガスが流通する排気管４に接続されている。ここでは、エキゾーストマニホールド３と排気管４とによって、本実施形態の排気通路が形成されている。なお、図中の矢印は、排ガスの流通方向を示している。
【００２６】
排ガス浄化装置１は、内燃機関２から排出された排ガスに含まれる有害成分（例えば、一酸化炭素（ＣＯ）、炭化水素（ＨＣ）、窒素酸化物（ＮＯｘ））を浄化する。ここでは、排ガス浄化装置１は、ＥＣＵ５と、排ガス浄化用触媒７とを備えている。
【００２７】
ＥＣＵ５は、内燃機関２と排ガス浄化装置１との間の制御を行うエンジンコントロールユニットである。ＥＣＵ５は、一般的な制御装置と同様にデジタルコンピュータおよびその他の電子機器を構成要素として含んでいる。ここでは、ＥＣＵ５には、入力ポート（図示せず）が設けられており、内燃機関２や排ガス浄化装置１の各部位に設置されているセンサ（例えば圧力センサ８）と電気的に接続されている。このことによって、各々のセンサで検知した情報が上記入力ポートを介して電気信号としてＥＣＵ５に伝達される。また、ＥＣＵ５には出力ポート（図示せず）が設けられている。ＥＣＵ５は、該出力ポートを介して内燃機関２および排ガス浄化装置１の各部位に接続され、制御信号を送信することによって各部位の稼働を制御している。
【００２８】
次に、ここで提案される排ガス浄化用触媒７について詳しく説明する。排ガス浄化用触媒７は、内燃機関２の排気通路に配置され、内燃機関２から排出される排気ガスを浄化する。排ガス浄化用触媒７は、排気ガスが流通する排気管４に設けられている。具体的には、排ガス浄化用触媒７は、図１に示すように、排気管４の下流側に設けられている。
図２は、排ガス浄化用触媒７の基材１０を模式的に示す斜視図である。図３は、排ガス浄化用触媒７の断面構成を拡大し、模式的に示した図である。図２および図３に示すように、排ガス浄化用触媒７は、基材１０と、触媒コート層３０とを備える。
【００２９】
＜基材１０＞
図２に示すように、基材１０は、多孔質基材である。基材１０としては、従来この種の用途に用いられる種々の素材および形態のものを採用することができる。基材１０は、多孔質構造を有した耐熱性素材で構成されていると好ましい。かかる耐熱性素材としては、コージェライト、炭化ケイ素（シリコンカーバイト：ＳｉＣ）、チタン酸アルミニウム、窒素ケイ素、ステンレス鋼等の耐熱性金属やその合金等が挙げられる。ここでは、一例として外形が円筒形状であり、規則的に配列するセル（空間部）１２とセル１２間を隔離するコージェライト製の隔壁１６とからなるハニカム構造の基材１０が例示されている。ただし、基材１０全体の外形については、特に限定されず、楕円筒形状、多角筒形状等を採用してもよい。
【００３０】
基材１０の容量（セルの総体積、全体の嵩容積）は、通常０．１Ｌ以上（好ましくは０．５Ｌ以上）であり、例えば５Ｌ以下（好ましくは３Ｌ以下、より好ましくは２Ｌ以下、例えば１Ｌ以下）であるとよい。また、基材１０の延伸方向の全長（排ガス流動方向の全長）は、通常１０ｍｍ〜５００ｍｍ（典型的には５０ｍｍ〜３００ｍｍ、例えば１００ｍｍ〜２００ｍｍ）程度とすることができる。
【００３１】
＜触媒コート層３０＞
触媒コート層３０は、基材１０上に形成される。図３に示す例では、触媒コート層３０は、隣接するセル１２（図２参照）間を仕切る隔壁１６上に形成されている。触媒コート層３０は、担体と該担体に担持されている貴金属触媒とを有する。内燃機関２から排出された排ガスは、触媒コート層３０に接触することによって有害成分が浄化される。例えば、排ガスに含まれるＣＯやＨＣは、触媒コート層３０によって酸化され、水（Ｈ２Ｏ）や二酸化炭素（ＣＯ２）等に変換（浄化）され得る。また、ＮＯｘは、触媒コート層３０によって還元され、窒素（Ｎ２）に変換（浄化）され得る。
【００３２】
触媒コート層３０は、担体として、少なくとも一部にＣｅＯ２成分を含むＯＳＣ材（酸素吸放出材）を備えている。ＣｅＯ２成分は、酸素吸放出能をもつため、排ガスの空燃比を安定に維持することができる。なお、ＣｅＯ２成分を含むＯＳＣ材は、特に限定されない。例えばセリア単独であっても良いし、固溶体としてＣｅＯ２成分を含むセリア−ジルコニア複合酸化物（ＣＺ複合酸化物）であっても良い。物理的（機械的）な特性を向上する観点からは、ＣＺ複合酸化物からなるＯＳＣ材が好ましい。また、担体の形状（外形）は特に限定されないが、比表面積が大きくなるような形状を有しているとより好ましい。例えば、上記担体の比表面積（ＢＥＴ法により測定される比表面積。以下同じ。）は、２０ｍ２／ｇ〜１００ｍ２／ｇが好ましく、４０ｍ２／ｇ〜８０ｍ２／ｇがより好ましい。このような比表面積の担体を実現するために好適な形状としては、粉末状（粒子状）が挙げられる。より好適な比表面積を有する担体を実現するためには、例えば、粉末状のＣＺ複合酸化物の平均粒径（例えばＳＥＭまたはＴＥＭ観察に基づく一次粒子の平均粒径）が、５ｎｍ〜２０ｎｍ、好ましくは７ｎｍ〜１２ｎｍであるとよい。上記粒子の平均粒径が大きすぎる（または比表面積が小さすぎる）場合は、担体に貴金属触媒を担持させる際に貴金属の分散性が低下する傾向があり、触媒の浄化性能が低下することがあり得る。一方、上記粒子の粒径が小さすぎる（または比表面積が大きすぎる）場合は、上記担体自体の耐熱性が低下し、触媒の耐熱特性が低下することがあり得る。
【００３３】
触媒コート層３０は、担体として、ＣｅＯ２成分を含むＯＳＣ材（例えばＣＺ複合酸化物）と併せて他の無機化合物を有していてもよい。他の無機化合物としては、比表面積が比較的大きなものであることが好ましい。好適例として、アルミナ（Ａｌ２Ｏ３）、ジルコニア（ＺｒＯ２）、シリカ（ＳｉＯ２）、チタニア（ＴｉＯ２）が挙げられる。担体粒子は、耐熱性や構造安定性の観点から、比表面積が２０ｍ２／ｇ〜２００ｍ２／ｇ程度であるとよい。また、担体粒子の平均粒径（例えばＳＥＭまたはＴＥＭ観察に基づく一次粒子の平均粒径）は、典型的には１ｎｍ〜５００ｎｍ（例えば１０ｎｍ〜２００ｎｍ）程度であるとよい。
【００３４】
また、触媒コート層３０の担体には、副成分として他の材料が添加されていてもよい。上記担体に添加し得る物質としては、ランタン（Ｌａ）、イットリウム（Ｙ）等の希土類元素、カルシウム等のアルカリ土類元素、その他遷移金属元素等が挙げられる。上記の中でも、ランタン、イットリウム等の希土類元素は、触媒機能を阻害せずに高温における比表面積を向上できるため、安定化剤として好適である。
【００３５】
触媒コート層３０の担体に担持される貴金属触媒としては、白金（Ｐｔ）、パラジウム（Ｐｄ）およびロジウム（Ｒｈ）のうちの少なくとも一種が好ましい。例えばＰｄおよびＲｈを含む三元触媒が好ましい。なお、触媒コート層３０は、かかる三元触媒を構成するＰｔ、ＰｄおよびＲｈ以外の貴金属触媒を含んでいてもよい。Ｐｔ、Ｐｄ、Ｒｈ以外の貴金属としては、例えば、ルテニウム（Ｒｕ）、イリジウム（Ｉｒ）、オスミウム（Ｏｓ）等が挙げられる。
【００３６】
触媒コート層３０は、厚み方向に２層以上の相互に構成が異なる複数のコート層によって構成されている。換言すると、触媒コート層３０は、厚み方向に複数の層に分割されている。本実施形態において、触媒コート層３０は、最下コート層４０と最上コート層５０の２層で構成されている。
【００３７】
＜最下コート層４０＞
最下コート層４０は、複数のコート層のうちで最も基材１０（典型的には、隔壁１６）に近接する層（最下層）である。特に限定するものではないが、最下コート層４０の平均厚みは、２０μｍ〜５００μｍ程度が適当であり、例えば５０μｍ〜２００μｍ程度であることが好ましい。最下コート層４０は、最下コート層上流部４１と、最下コート層下流部４２とを有する。
【００３８】
最下コート層上流部４１は、最下コート層４０の排ガス流動方向に沿う全体長に対して、排ガスの入口側の端部から少なくとも２０％を包含する。好ましくは、最下コート層上流部４１は、最下コート層４０の上記流動方向に沿う全体長に対して、排ガスの入口側の端部から２５％〜８０％を占めており、例えば、５０％±１０％程度であり得る。
最下コート層上流部４１は、ＣｅＯ２成分を包含するＯＳＣ材を含む。
【００３９】
最下コート層下流部４２は、最下コート層４０の排ガス流動方向に沿う全体長に対して、排ガスの出口側の端部から少なくとも２０％を包含する。好ましくは、最下コート層下流部４２は、最下コート層４０の上記流動方向に沿う全体長に対して、排ガスの出口側の端部から２０％〜７５％を占めており、例えば、５０％±１０％程度であり得る。
最下コート層４０の排ガス流動方向の全体長を１００として、最下コート層上流部４１の該方向に沿う長さと最下コート層下流部４２の該方向に沿う長さとの比率（上流部／下流部）は２５／７５〜８０／２０であることが好ましい。
【００４０】
最下コート層下流部４２はＣｅＯ２成分が含まないことが好ましく、あるいはＣｅＯ２成分を含む場合であってもその含有量が最下コート層上流部４１に比べて顕著に少ないことが好ましい。例えば、最下コート層上流部４１のＣｅＯ２成分含有量を１としたときに、最下コート層下流部４２のＣｅＯ２成分含有量が０．５未満、典型的には０．３未満、例えば０〜０．２９であるとよい。このことにより、エンジン再始動時のＮＯｘ還元（浄化）能力をより高めることができる。したがって、本発明の効果をより顕著に発揮することができる。
【００４１】
最下コート層４０（最下コート層上流部４１および最下コート層下流部４２）の担体に担持される貴金属触媒は特に限定されない。例えば、三元触媒を構成するＰｄ、Ｐｔ、Ｒｈ等を担持することができる。ここでは、貴金属触媒として、Ｒｈのような還元活性の高い触媒を含むことが好ましい。触媒容積１Ｌあたりの最下コート層４０における貴金属触媒（例えばＲｈ）の含有量は、概ね０．００１ｇ／Ｌ〜２ｇ／Ｌ（典型的には０．０１ｇ／Ｌ〜１ｇ／Ｌ、例えば、０．１ｇ／Ｌ〜０．５ｇ／Ｌ）であるとよい。
【００４２】
＜最上コート層５０＞
最上コート層５０は、複数のコート層のうちの最表部に位置する最上層である。本実施形態のような２層構造の触媒コート層３０の場合、最上コート層５０は、隔壁１６上に形成された最下コート層４０上に形成される。特に限定するものではないが、最上コート層５０の平均厚みは、２０μｍ〜５００μｍ程度が適当であり、例えば５０μｍ〜２００μｍ程度であることが好ましい。最上コート層５０は、最上コート層上流部５１と、最上コート層下流部５２とを有する。
【００４３】
最上コート層上流部５１は、最上コート層５０の排ガス流動方向に沿う全体長に対して、排ガスの入口側の端部から少なくとも２０％を包含する。好ましくは、最上コート層上流部５１は、最上コート層５０の上記流動方向に沿う全体長に対して、排ガスの入口側の端部から２０％〜８０％を占めており、例えば、５０％±１０％であり得る。
【００４４】
最上コート層上流部５１はＣｅＯ２成分を含まないことが好ましく、あるいはＣｅＯ２成分を含む場合であってもその含有量が最上コート層下流部５２に比べて顕著に少ないことが好ましい。例えば、最上コート層下流部５２のＣｅＯ２成分含有量を１としたときに、最上コート層上流部５１のＣｅＯ２成分含有量が０．５未満、典型的には０．３未満、例えば０〜０．２９であるとよい。このことにより、エンジン再始動時のＮＯｘ還元（浄化）能力をより高めることができる。したがって、本発明の効果をより顕著に発揮することができる。
【００４５】
最上コート層下流部５２は、最上コート層５０の排ガス流動方向に沿う全体長に対して、排ガスの出口側の端部から少なくとも２０％を包含する。好ましくは、最上コート層下流部５２は、最上コート層５０の上記流動方向に沿う全体長に対して、排ガスの出口側の端部から２０％〜８０％を占めており、例えば、５０％±１０％程度であり得る。
最上コート層５０の排ガス流動方向の全体長を１００として、最上コート層上流部５１の該方向に沿う長さと最上コート層下流部５２の該方向に沿う長さとの比率（上流部／下流部）は２０／８０〜８０／２０であることが好ましい。
最上コート層下流部５１は、ＣｅＯ２成分を包含するＯＳＣ材を含む。
【００４６】
最上コート層５０（最上コート層上流部５１および最上コート層下流部５２）の担体に担持される貴金属触媒としては特に限定されない。例えば、三元触媒を構成するＰｄ、Ｐｔ、Ｒｈ等を用いることができる。ここでは、貴金属触媒として、酸化活性の高いＰｄと、還元活性の高いＲｈとを含むことが好ましい。触媒容積１Ｌあたりの最上コート層５０における貴金属触媒（例えばＰｄ）の含有量は、概ね０．００１ｇ／Ｌ〜１０ｇ／Ｌ（典型的には０．０１ｇ／Ｌ〜５ｇ／Ｌ）であるとよい。このとき、触媒容積１Ｌあたりの最上コート層上流部５１および最上コート層下流部５２における貴金属触媒（例えばＰｄ）の含有量は、それぞれ、概ね０．００１ｇ／Ｌ〜５ｇ／Ｌ（好ましくは、０．００５ｇ／Ｌ〜２．５ｇ／Ｌ）であるとよい。また、Ｐｄのような酸化活性の高い触媒に加えてＲｈ等の還元活性の高い触媒を含む場合、触媒容積１Ｌあたりの最上コート層５０における当該還元触媒（例えばＲｈ）の含有量は、概ね０．００１ｇ／Ｌ〜５ｇ／Ｌ（典型的には０．０１ｇ／Ｌ〜２．５ｇ／Ｌ）であるとよい。
【００４７】
＜ＣｅＯ２成分含有量＞
次に、触媒コート層３０におけるＯＳＣ材としてのＣｅＯ２成分の含有量について説明する。触媒容積１Ｌあたりの触媒コート層３０におけるＣｅＯ２成分含有量は、好ましくは１０ｇ／Ｌ〜４０ｇ／Ｌ程度である。このことによって、触媒機能を高いレベルで発揮することができる。また、貴金属触媒のシンタリングや粒成長を抑制して、より長期間にわたって優れた触媒性能を発揮することができる。更に、コスト低減や省資源の点からも好ましい。
上述したように、本発明では最上コート層上流部５１におけるＣｅＯ２成分含有量が、最上コート層下流部５２におけるＣｅＯ２成分含有量よりも少ない。また、最下コート層下流部４２におけるＣｅＯ２成分含有量は、最下コート層上流部４１におけるＣｅＯ２成分含有量よりも少ない。一例では、最上コート層上流部５１におけるＣｅＯ２成分含有量は、最下コート層４０の最下コート層上流部４１におけるＣｅＯ２成分含有量よりも少ない。他の一例では、最下コート層下流部４２におけるＣｅＯ２成分含有量は、最上コート層下流部５２におけるＣｅＯ２成分含有量よりも少ない。これらを換言すると、最上コート層下流部５２および最下コート層上流部４１におけるそれぞれのＣｅＯ２成分含有量は、最上コート層上流部５１および最下コート層下流部４２におけるそれぞれのＣｅＯ２成分含有量よりも多くなり得る。
【００４８】
触媒容積１Ｌあたりの最上コート層上流部５１におけるＣｅＯ２成分含有量、および、最下コート層下流部４２におけるＣｅＯ２成分含有量は、それぞれ０ｇ／Ｌ〜２ｇ／Ｌ程度が好ましい。最上コート層上流部５１および最下コート層下流部４２におけるそれぞれのＣｅＯ２成分含有量は、同じであってもよいし、異なっていてもよい。また、触媒容積１Ｌあたりの最上コート層下流部５２におけるＣｅＯ２成分含有量、および、最下コート層上流部４１におけるＣｅＯ２成分含有量は、好ましくは４ｇ／Ｌ以上である。なお、触媒容積１Ｌあたりの最上コート層下流部５２および最下コート層上流部４１における各ＣｅＯ２成分含有量の上限値は特に限定されないが、それぞれ２０ｇ／Ｌ以下（例えばそれぞれ１０ｇ／Ｌ以下）であることが好ましい。ただし、最上コート層下流部５２および最下コート層上流部４１におけるそれぞれのＣｅＯ２成分含有量は、同じであってもよいし、異なっていてもよい。
【００４９】
ここで開示される排ガス浄化用触媒７が搭載されたエコカーでは、エンジン再始動時に排気通路内がリーン雰囲気となる。最上コート層上流部５１には、ＣｅＯ２成分が含まれていないか若しくはその含有量（ここでは、触媒容積１Ｌあたり０ｇ／Ｌ〜２ｇ／Ｌ）が最上コート層下流部５２におけるＣｅＯ２成分含有量（ここでは、触媒容積１Ｌあたり４ｇ／Ｌ以上）より少ない。このことによって、エンジン再始動時において、最上コート層上流部５１のＣｅＯ２成分に吸蔵される酸素の量が少なくなる。その結果、当該触媒内を迅速にストイキ雰囲気に変えることができる。したがって、エコカーにおけるエンジン再始動時であっても、最上コート層上流部５１において、ＮＯｘが外部に排出されるのを高度に抑制することができる。
【００５０】
その一方において、最上コート層下流部５２におけるＣｅＯ２成分含有量は、最上コート層上流部５１におけるＣｅＯ２成分含有量よりも多く、最下コート層上流部４１におけるＣｅＯ２成分含有量は、最下コート層下流部４２におけるＣｅＯ２成分含有量よりも多い。このため、最上コート層下流部５２および最下コート層上流部４１に含まれるＣｅＯ２成分の酸素放出能によって、通常走行時には、触媒内に導入される排ガスをストイキ雰囲気に維持することができる。つまり、最上コート層下流部５２および最下コート層上流部４１において、通常走行時のＮＯｘ還元（浄化）性能を維持することができる。
【００５１】
また、最下コート層下流部４２には、ＣｅＯ２成分が含まれていないか若しくはその含有量が、最下コート層上流部４１におけるＣｅＯ２成分含有量よりも少ない。このため、最下コート層下流部４２において、ＣＯの吸着抑制を向上させると共に、ＨＣに対する選択反応性を高めることができる。その結果、最下コート層下流部４２において、ＨＣ浄化性能を向上させることができる。
以上のことから、ここで開示される排ガス浄化用触媒によれば、通常走行時の触媒能力を維持しつつ、エンジン再始動時のＮＯｘ還元（浄化）能力を向上することができる。
【００５２】
以上、本発明の好適な一実施形態に係る排ガス浄化用触媒７について説明した。しかし、本発明に係る排ガス浄化用触媒は、上記形態に限られない。例えば、他の実施形態として、図４に示すような排ガス浄化用触媒７Ａであってもよい。図４に示すように、本実施形態に係る排ガス浄化用触媒７Ａは、３層構造（若しくはそれ以上の層）の（若しくはそれ以上の多層構造の）触媒コート層３０Ａを有する。
【００５３】
すなわち、図４に示すように、本実施形態に係る触媒コート層３０Ａは、最下コート層４０と、最上コート層５０と、それらの間に形成された中間コート層６０とを備える。
【００５４】
中間コート層６０は、好ましくは少なくともＣｅＯ２成分を有するＯＳＣ材を含む。ＣｅＯ２成分は、例えばＣＺ複合酸化物として存在するものが好ましい。なお、中間コート層６０におけるＣｅＯ２成分含有量は特に限定されないが、触媒容積１Ｌあたりの触媒コート層３０ＡのＣｅＯ２成分含有量、すなわち、最下コート層４０と最上コート層５０と中間コート層６０とのＣｅＯ２成分含有量の合計が、１０ｇ／Ｌ〜４０ｇ／Ｌ程度であることが好ましい。
【００５５】
中間コート層６０に担持される触媒としては特に限定されないが、例えば三元触媒を構成するＰｔ、Ｐｄ、Ｒｈ等が挙げられる。
【００５６】
次に、本発明に関する試験例について説明する。ただし、本発明にかかる排ガス浄化用触媒は、以下の試験例に示すものに限定することを意図したものではない。ここでは、試験例として、実施例１〜１２および比較例１〜１１に係る排ガス浄化用触媒の触媒サンプルを用意している。以下、各実施例および各比較例を説明する。
【００５７】
＜実施例１＞
実施例１の排ガス浄化用触媒は２層構造である。
先ず、基材として、セル数９００ｃｐｓｉ（ｃｅｌｌｓ  ｐｅｒ  ｓｑｕａｒｅ  ｉｎｃｈ）、容積（セル通路の容積も含めた全体の触媒容積をいう）１Ｌ、全長１００ｍｍの基材を準備した。
次に、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝２８：６５：２：５（ｗｔ％））を２５ｇ（ＣｅＯ２成分含有量：７ｇ）と、アルミナを２５ｇと、Ｒｈ含有量が０．２ｇであるロジウム硝酸塩水溶液とを混合し、最下コート層上流部用スラリーを調製した。
次に、担体であるアルミナを５０ｇと、Ｒｈ含有量が０．２ｇであるロジウム硝酸塩水溶液とを混合し、最下コート層下流部用スラリーを調製した。
次に、担体であるアルミナを５０ｇと、Ｐｄ含有量が１ｇであるパラジウム硝酸塩水溶液と、Ｒｈ含有量が０．０５ｇであるロジウム硝酸塩水溶液とを混合し、最上コート層上流部用スラリーを調製した。
次に、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝２８：６５：２：５（ｗｔ％））を２５ｇ（ＣｅＯ２成分含有量：７ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合し、最上コート層下流部用スラリーを調製した。
【００５８】
その後、上記最下コート層上流部用スラリーを、基材の排ガス入口側端面から排ガス出口側端面に向かって５０ｍｍまでの範囲に全量塗布し、２５０℃の温度条件下で１時間乾燥させた後、５００℃の温度条件下で１時間焼成することによって、基材に最下コート層上流部を形成した。
次に、上記最下コート層下流部用スラリーを、基材の排ガス出口側端面から排ガス入口側端面に向かって５０ｍｍまでの範囲に全量塗布し、２５０℃の温度条件下で１時間乾燥させた後、５００℃の温度条件下で１時間焼成することによって、基材に最下コート層下流部を形成した。
次に、上記最上コート層上流部用スラリーを、基材の排ガス入口側端面から排ガス出口側端面に向かって５０ｍｍまでの範囲に全量塗布し、２５０℃の温度条件下で１時間乾燥させた後、５００℃の温度条件下で１時間焼成することによって、基材に最上コート層上流部を形成した。
そして、上記最上コート層下流部用スラリーを、基材の排ガス出口側端面から排ガス入口側端面に向かって５０ｍｍまでの範囲に全量塗布し、２５０℃の温度条件下で１時間乾燥させた後、５００℃の温度条件下で１時間焼成することによって、基材に最上コート層下流部を形成した。
以上のようにして得られた排ガス浄化用触媒を実施例１の触媒サンプルとした。
【００５９】
＜実施例２＞
実施例１における排ガス浄化用触媒の作製工程において、以下のこと以外は実施例１と同様に作製した。そして、該作製により得られた排ガス浄化用触媒を実施例２の触媒サンプルとした。
・最下コート層下流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝４：９０：３：３（ｗｔ％））を２５ｇ（ＣｅＯ２成分含有量：１ｇ）と、アルミナを２５ｇと、Ｒｈ含有量が０．２ｇであるロジウム硝酸塩水溶液とを混合したものを最下コート層下流部用スラリーとした。
・最上コート層上流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝４：９０：３：３（ｗｔ％））を２５ｇ（ＣｅＯ２成分含有量：１ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層上流部用スラリーとした。
【００６０】
＜実施例３＞
実施例１における排ガス浄化用触媒の作製工程において、以下のこと以外は実施例１と同様に作製した。そして、該作製により得られた排ガス浄化用触媒を実施例３の触媒サンプルとした。
・最下コート層下流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝８：８６：３：３（ｗｔ％））を２５ｇ（ＣｅＯ２成分含有量：２ｇ）と、アルミナを２５ｇと、Ｒｈ含有量が０．２ｇであるロジウム硝酸塩水溶液とを混合したものを最下コート層下流部用スラリーとした。
・最上コート層上流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝８：８６：３：３（ｗｔ％））を２５ｇ（ＣｅＯ２成分含有量：２ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層上流部用スラリーとした。
【００６１】
＜実施例４＞
実施例２における排ガス浄化用触媒の作製工程において、以下のこと以外は実施例２と同様に作製した。そして、該作製により得られた排ガス浄化用触媒を実施例４の触媒サンプルとした。
・最下コート層上流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｒｈ含有量が０．２ｇであるロジウム硝酸塩水溶液とを混合したものを最下コート層上流部用スラリーとした。
・最上コート層下流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層下流部用スラリーとした。
【００６２】
＜実施例５＞
実施例２における排ガス浄化用触媒の作製工程において、以下のこと以外は実施例２と同様に作製した。そして、該作製により得られた排ガス浄化用触媒を実施例５の触媒サンプルとした。
・最下コート層上流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝４４：４９：２：５（ｗｔ％））を２５ｇ（ＣｅＯ２成分含有量：１１ｇ）と、アルミナを２５ｇと、Ｒｈ含有量が０．２ｇであるロジウム硝酸塩水溶液とを混合したものを最下コート層上流部用スラリーとした。
・最上コート層下流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝４４：４９：２：５（ｗｔ％））を２５ｇ（ＣｅＯ２成分含有量：１１ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層下流部用スラリーとした。
【００６３】
＜実施例６＞
実施例２における排ガス浄化用触媒の作製工程において、以下のこと以外は実施例２と同様に作製した。そして、該作製により得られた排ガス浄化用触媒を実施例６の触媒サンプルとした。
・最下コート層上流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝６４：２９：２：５（ｗｔ％））を２５ｇ（ＣｅＯ２成分含有量：１６ｇ）と、アルミナを２５ｇと、Ｒｈ含有量が０．２ｇであるロジウム硝酸塩水溶液とを混合したものを最下コート層上流部用スラリーとした。
・最上コート層下流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝６４：２９：２：５（ｗｔ％））を２５ｇ（ＣｅＯ２成分含有量：１６ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層下流部用スラリーとした。
【００６４】
＜実施例７＞
実施例１における排ガス浄化用触媒の作製工程において、以下のこと以外は実施例１と同様に作製した。そして、該作製により得られた排ガス浄化用触媒を実施例７の触媒サンプルとした。
・最下コート層上流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝８０：１３：２：５（ｗｔ％））を２５ｇ（ＣｅＯ２成分含有量：２０ｇ）と、アルミナを２５ｇと、Ｒｈ含有量が０．２ｇであるロジウム硝酸塩水溶液とを混合したものを最下コート層上流部用スラリーとした。
・最上コート層下流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝８０：１３：２：５（ｗｔ％））を２５ｇ（ＣｅＯ２成分含有量：２０ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層下流部用スラリーとした。
【００６５】
＜実施例８＞
実施例２における排ガス浄化用触媒の作製工程において、以下のこと以外は実施例２と同様に作製した。そして、該作製により得られた排ガス浄化用触媒を実施例８の触媒サンプルとした。
・最下コート層上流部用スラリーを、基材の排ガス入口側端面から排ガス出口側端面に向かって８０ｍｍまでの範囲に全量塗布した。
・最下コート層下流部用スラリーを、基材の排ガス出口側端面から排ガス入口側端面に向かって２０ｍｍまでの範囲に全量塗布した。
・最上コート層上流部用スラリーを、基材の排ガス入口側端面から排ガス出口側端面に向かって２０ｍｍまでの範囲に全量塗布した。
・最上コート層下流部用スラリーを、基材の排ガス出口側端面から排ガス入口側端面に向かって８０ｍｍまでの範囲に全量塗布した。
【００６６】
＜実施例９＞
実施例２における排ガス浄化用触媒の作製工程において、以下のこと以外は実施例２と同様に作製した。そして、該作製により得られた排ガス浄化用触媒を実施例９の触媒サンプルとした。
・最下コート層上流部用スラリーを、基材の排ガス入口側端面から排ガス出口側端面に向かって２５ｍｍまでの範囲に全量塗布した。
・最下コート層下流部用スラリーを、基材の排ガス出口側端面から排ガス入口側端面に向かって７５ｍｍまでの範囲に全量塗布した。
・最上コート層上流部用スラリーを、基材の排ガス入口側端面から排ガス出口側端面に向かって８０ｍｍまでの範囲に全量塗布した。
・最上コート層下流部用スラリーを、基材の排ガス出口側端面から排ガス入口側端面に向かって２０ｍｍまでの範囲に全量塗布した。
【００６７】
＜実施例１０＞
実施例２における排ガス浄化用触媒の作製工程において、以下のこと以外は実施例２と同様に作製した。そして、該作製により得られた排ガス浄化用触媒を実施例１０の触媒サンプルとした。
・最下コート層上流部用スラリーおよび最下コート層下流部用スラリーにおいて、ロジウム硝酸塩水溶液のＲｈ含有量を０．２５ｇとした。
・最上コート層上流部用スラリーおよび最上コート層下流部用スラリーにおいて、ロジウム硝酸塩水溶液を混合しないようにした。
【００６８】
＜実施例１１＞
実施例２における排ガス浄化用触媒の作製工程において、以下のこと以外は実施例２と同様に作製した。そして、該作製により得られた排ガス浄化用触媒を実施例１１の触媒サンプルとした。
・最下コート層上流部用スラリーおよび最下コート層下流部用スラリーにおいて、さらに、Ｐｔ含有量０．１ｇであるジニトロジアンミン白金水溶液を混合した。
・最上コート層上流部用スラリーおよび最上コート層下流部用スラリーにおいて、パラジウム硝酸塩水溶液のＰｄ含有量を０．９ｇとした。
【００６９】
＜実施例１２＞
実施例１２の排ガス浄化用触媒は、３層構造である。
先ず、基材として、実施例１と同様のコーディエライト製の基材を準備した。
次に、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝２８：６５：２：５（ｗｔ％））を２５ｇ（ＣｅＯ２成分含有量：７ｇ）と、アルミナを２５ｇと、Ｒｈ含有量が０．１ｇであるロジウム硝酸塩水溶液とを混合し、最下コート層上流部用スラリーを調製した。
次に、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝４：９０：３：３（ｗｔ％））を２５ｇ（ＣｅＯ２成分含有量：１ｇ）と、アルミナを２５ｇと、Ｒｈ含有量が０．１ｇであるロジウム硝酸塩水溶液とを混合したものを最下コート層下流部用スラリーとした。
次に、担体であり、Ｌａ２Ｏ３と混合されたＣＺ複合酸化物（ＣｅＯ２：ＺｒＯ２：Ｌａ２Ｏ３＝５：９０：５（ｗｔ％））を１５ｇ（ＣｅＯ２成分含有量：０．８ｇ）と、アルミナを１５ｇと、Ｒｈ含有量が０．１ｇであるロジウム硝酸塩水溶液とを混合し、中間コート層用スラリーを調製した。
次に、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝４：９０：３：３（ｗｔ％））を２５ｇ（ＣｅＯ２成分含有量：１ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層上流部用スラリーとした。
次に、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝２８：６５：２：５（ｗｔ％））を２５ｇ（ＣｅＯ２成分含有量：７ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合し、最上コート層下流部用スラリーを調製した。
【００７０】
その後、上記最下コート層上流部用スラリーを、基材の排ガス入口側端面から排ガス出口側端面に向かって５０ｍｍまでの範囲に全量塗布し、２５０℃の温度条件下で１時間乾燥させた後、５００℃の温度条件下で１時間焼成することによって、基材に最下コート層上流部を形成した。
次に、上記最下コート層下流部用スラリーを、基材の排ガス出口側端面から排ガス入口側端面に向かって５０ｍｍまでの範囲に全量塗布し、２５０℃の温度条件下で１時間乾燥させた後、５００℃の温度条件下で１時間焼成することによって、基材に最下コート層下流部を形成した。
次に、上記中間コート層用スラリーを、基材上に形成された最下コート層上流部および最下コート層下流部上の全体に全量塗布し、２５０℃の温度条件下で１時間乾燥させた後、５００℃の温度条件下で１時間焼成することによって、基材に中間コート層を形成した。
次に、上記最上コート層上流部用スラリーを、基材の排ガス入口側端面から排ガス出口側端面に向かって５０ｍｍまでの範囲に全量塗布し、２５０℃の温度条件下で１時間乾燥させた後、５００℃の温度条件下で１時間焼成することによって、基材に最上コート層上流部を形成した。
そして、上記最上コート層下流部用スラリーを、基材の排ガス出口側端面から排ガス入口側端面に向かって５０ｍｍまでの範囲に全量塗布し、２５０℃の温度条件下で１時間乾燥させた後、５００℃の温度条件下で１時間焼成することによって、基材に最上コート層下流部を形成した。
以上のようにして得られた３層構造の排ガス浄化用触媒を実施例１２の触媒サンプルとした。
【００７１】
＜比較例１＞
実施例１における排ガス浄化用触媒の作製工程において、以下のこと以外は実施例１と同様に作製した。そして、該作製により得られた排ガス浄化用触媒を比較例１の触媒サンプルとした。
・最下コート層下流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｒｈ含有量が０．２ｇであるロジウム硝酸塩水溶液とを混合したものを最下コート層下流部用スラリーとした。
・最上コート層上流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層上流部用スラリーとした。
【００７２】
＜比較例２＞
実施例２における排ガス浄化用触媒の作製工程において、以下のこと以外は実施例２と同様に作製した。そして、該作製により得られた排ガス浄化用触媒を比較例２の触媒サンプルとした。
・最下コート層上流部用スラリーを調製する工程において、実施例３における最下コート層下流部用スラリーを最下コート層上流部用スラリーとした。
・最上コート層下流部用スラリーを調製する工程において、実施例３における最上コート層上流部用スラリーを最上コート層下流部用スラリーとした。
【００７３】
＜比較例３＞
実施例１における排ガス浄化用触媒の作製工程において、以下のこと以外は実施例１と同様に作製した。そして、該作製により得られた排ガス浄化用触媒を比較例３の触媒サンプルとした。
・最下コート層上流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝８３：１０：２：５（ｗｔ％））を３０．１ｇ（ＣｅＯ２成分含有量：２５ｇ）と、アルミナを１９．９ｇと、Ｒｈ含有量が０．２ｇであるロジウム硝酸塩水溶液とを混合したものを最下コート層上流部用スラリーとした。
・最上コート層下流部用スラリーを調製する工程において、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝８３：１０：２：５（ｗｔ％））を３０．１ｇ（ＣｅＯ２成分含有量：２５ｇ）と、アルミナを１９．９ｇと、Ｐｄ含有量が１ｇであるパラジウム硝酸塩水溶液と、Ｒｈ含有量が０．０５ｇであるロジウム硝酸塩水溶液とを混合したものを最上コート層下流部用スラリーとした。
【００７４】
＜比較例４＞
比較例１における排ガス浄化用触媒の作製工程において、以下のこと以外は比較例１と同様に作製した。そして、該作製により得られた排ガス浄化用触媒を比較例４の触媒サンプルとした。
・最下コート層上流部用スラリーを調製する工程において、実施例２における最下コート層下流部用スラリーを最下コート層上流部用スラリーとした。
・最上コート層下流部用スラリーを調製する工程において、実施例２における最上コート層上流部用スラリーを最上コート層下流部用スラリーとした。
【００７５】
＜比較例５＞
実施例２における排ガス浄化用触媒の作製工程において、以下のこと以外は実施例２と同様に作製した。そして、該作製により得られた排ガス浄化用触媒を比較例５の触媒サンプルとした。
・最下コート層上流部用スラリーを、基材の排ガス入口側端面から排ガス出口側端面に向かって９０ｍｍまでの範囲に全量塗布した。
・最下コート層下流部用スラリーを、基材の排ガス出口側端面から排ガス入口側端面に向かって１０ｍｍまでの範囲に全量塗布した。
・最上コート層上流部用スラリーを、基材の排ガス入口側端面から排ガス出口側端面に向かって１０ｍｍまでの範囲に全量塗布した。
・最上コート層下流部用スラリーを、基材の排ガス出口側端面から排ガス入口側端面に向かって９０ｍｍまでの範囲に全量塗布した。
【００７６】
＜比較例６＞
実施例２における排ガス浄化用触媒の作製工程において、以下のこと以外は実施例２と同様に作製した。そして、該作製により得られた排ガス浄化用触媒を比較例６の触媒サンプルとした。
・最下コート層上流部用スラリーを、基材の排ガス入口側端面から排ガス出口側端面に向かって１５ｍｍまでの範囲に全量塗布した。
・最下コート層下流部用スラリーを、基材の排ガス出口側端面から排ガス入口側端面に向かって８５ｍｍまでの範囲に全量塗布した。
・最上コート層上流部用スラリーを、基材の排ガス入口側端面から排ガス出口側端面に向かって９０ｍｍまでの範囲に全量塗布した。
・最上コート層下流部用スラリーを、基材の排ガス出口側端面から排ガス入口側端面に向かって１０ｍｍまでの範囲に全量塗布した。
【００７７】
＜比較例７＞
比較例４における排ガス浄化用触媒の作製工程において、以下のこと以外は比較例４と同様に作製した。そして、該作製により得られた排ガス浄化用触媒を比較例７の触媒サンプルとした。
・最下コート層上流部用スラリーおよび最下コート層下流部用スラリーにおいて、ロジウム硝酸塩水溶液のＲｈ含有量を０．２５ｇとした。
・最上コート層上流部用スラリーおよび最上コート層下流部用スラリーにおいて、ロジウム硝酸塩水溶液を混合しないようにした。
【００７８】
＜比較例８＞
比較例４における排ガス浄化用触媒の作製工程において、以下のこと以外は比較例４と同様に作製した。そして、該作製により得られた排ガス浄化用触媒を比較例８の触媒サンプルとした。
・最下コート層上流部用スラリーおよび最下コート層下流部用スラリーにおいて、さらに、Ｐｔ含有量０．１ｇであるジニトロジアンミン白金水溶液を混合した。
・最上コート層上流部用スラリーおよび最上コート層下流部用スラリーにおいて、パラジウム硝酸塩水溶液のＰｄ含有量を０．９ｇとした。
【００７９】
＜比較例９＞
比較例９の排ガス浄化用触媒は、３層構造である。比較例９では、実施例１２における排ガス浄化用触媒の作製工程において、以下のこと以外は実施例１２と同様に作製した。そして、該作製により得られた排ガス浄化用触媒を比較例９の触媒サンプルとした。
・最下コート層上流部用スラリーを調製する工程において、実施例１２における最下コート層下流部用スラリーを最下コート層上流部用スラリーとした。
・最下コート層下流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｒｈ含有量が０．１ｇであるロジウム硝酸塩水溶液とを混合したものを最下コート層下流部用スラリーとした。
・最上コート層上流部用スラリーを調製する工程において、担体であり、Ｌａ２Ｏ３およびＹ２Ｏ３と混合されたＣＺ複合酸化物（ＣｅＯ２：ＺｒＯ２：Ｌａ２Ｏ３：Ｙ２Ｏ３＝１６：７８：３：３（ｗｔ％））を２５ｇ（ＣｅＯ２成分含有量：４ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを最上コート層上流部用スラリーとした。
・最上コート層下流部用スラリーを調製する工程において、実施例１２における最上コート層上流部用スラリーを最上コート層下流部用スラリーとした。
【００８０】
＜比較例１０＞
比較例１０の排ガス浄化用触媒は、最上コート層上流部と最上コート層下流部でＣｅＯ２成分含有量が同じである。比較例１０では、実施例１における排ガス浄化用触媒の作製工程において、以下のこと以外は実施例１と同様に作製した。そして、該作製により得られた排ガス浄化用触媒を比較例１０の触媒サンプルとした。
・最上コート層下流部用スラリーおよび最上コート層下流部用スラリーとして、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝１４：７９：２：５（ｗｔ％））を２５ｇ（ＣｅＯ２成分含有量：３．５ｇ）と、アルミナを２５ｇと、Ｐｄ含有量が１ｇであるパラジウム硝酸塩水溶液と、Ｒｈ含有量が０．０５ｇであるロジウム硝酸塩水溶液とを混合したものを用いた。
【００８１】
＜比較例１１＞
比較例１１の排ガス浄化用触媒は、最下コート層上流部と最下コート層下流部でＣｅＯ２成分含有量が同じである。比較例１１では、実施例１における排ガス浄化用触媒の作製工程において、以下のこと以外は実施例１と同様に作製した。そして、該作製により得られた排ガス浄化用触媒を比較例１１の触媒サンプルとした。
・最下コート層上流部用スラリーおよび最下コート層下流部用スラリーとして、担体であり、Ｌａ２Ｏ３およびＮｄ２Ｏ３と混合されたＣＺ複合酸化物（ＣｅＯ２：ＺｒＯ２：Ｌａ２Ｏ３：Ｎｄ２Ｏ３＝１４：７９：２：５（ｗｔ％））を２５ｇ（ＣｅＯ２成分含有量：３．５ｇ）と、アルミナを２５ｇと、Ｒｈ含有量が０．２ｇであるロジウム硝酸塩水溶液とを混合したものを用いた。
【００８２】
実施例１〜１２および比較例１〜１１における排ガス浄化用触媒の触媒サンプルの概要を表１に示す。なお、表１において、ＣｅＯ２含有量は、触媒容量１ＬあたりのＣｅＯ２含有量であり、単位をｇ／Ｌとしている。また、最上コート層では、下流部のＣｅＯ２含有量に対する上流部のＣｅＯ２含有量の比（上流部／下流部）を示している。最下コート層では、上流部のＣｅＯ２含有量に対する下流部のＣｅＯ２含有量の比（下流部／上流部）を示している。また、触媒コート層のＣｅＯ２含有量とは、最下コート層上流部と、最下コート層下流部と、最上コート層上流部と、最上コート層下流部とにおけるそれぞれのＣｅＯ２含有量の合計である。
【００８３】
【表１】
0006611611.tif 000002
【００８４】
［評価］
実施例１〜１２および比較例１〜１１に係る排ガス浄化用触媒における約１０万ｋｍ走行の耐久後の各触媒サンプルを、排気量が１．０Ｌのエンジンを有するアイドリングストップ車に搭載した。そして、各触媒サンプルを搭載した車両を、ＪＣ０８モードで走行させた。このときの各触媒サンプルにおけるＮＭＨＣおよびＮＯｘの各エミッション値（ｇ／ｋｍ）を測定した。その結果を表２に示す。なお、ＮＭＨＣとは、メタンが含まれていないＨＣのことである。
【００８５】
【表２】
0006611611.tif 000003
【００８６】
ここでは、ＮＭＨＣおよびＮＯｘの各エミッション値が０．０１ｇ／ｋｍ以下の場合、触媒の性能が良いと評価している。
先ず、最上コート層および最下コート層において、上流部と下流部の長さがそれぞれ等しい試験例について検討する。
表２に示すように、以下の（１），（２）の条件：
（１）最上コート層上流部における前記ＣｅＯ２成分の含有量が、最上コート層下流部におけるＣｅＯ２成分の含有量よりも小さい；
（２）最下コート層下流部における前記ＣｅＯ２成分の含有量が、最下コート層上流部におけるＣｅＯ２成分の含有量よりも小さい；
をいずれも満たす実施例１〜７，１０〜１２は、すべて各エミッション値が０．０１ｇ／ｋｍを下回っている。
一方、上記（１）および／または（２）を満たさない比較例４，７〜１１では、各エミッション値が０．０１ｇ／ｋｍを上回っている。
【００８７】
また、最上コート層上流部および最下コート層下流部の各ＣｅＯ２成分含有量が、触媒容積１Ｌあたり０ｇ／Ｌ〜２ｇ／Ｌである実施例１〜３では、各エミッション値が０．０１ｇ／ｋｍを下回っている。
一方、最上コート層上流部および最下コート層下流部の各ＣｅＯ２成分含有量が、触媒容積１Ｌあたり４ｇ／Ｌである比較例１および４では、各エミッション値が０．０１ｇ／ｋｍを上回っている。これは、エンジン再始動時において、最上コート層上流部におけるＮＯｘ浄化性能が低いことと、最下コート層下流部におけるＨＣ浄化性能が低いためであると考えられる。
よって、最上コート層上流部および最下コート層下流部の各ＣｅＯ２成分含有量を、触媒容積１Ｌあたり０ｇ／Ｌ〜２ｇ／Ｌとすることによって、ＮＯｘ浄化性能（エンジン再始動時におけるＮＯｘ浄化性能）とＨＣ浄化性能を高くすることができる。
【００８８】
また、実施例４では、最下コート層上流部および最上コート層下流部の各ＣｅＯ２成分含有量が触媒容積１Ｌあたり４ｇ／Ｌであり、このときの各エミッション値が０．０１ｇ／ｋｍを下回っている。
一方、比較例２および４では、最下コート層上流部および最上コート層下流部の各ＣｅＯ２成分含有量が触媒容積１Ｌあたり２ｇ／Ｌ以下であり、このときの各エミッション値が０．０１ｇ／ｋｍを上回っている。これは、最下コート層上流部および最上コート層下流部における各ＣｅＯ２成分含有量が少ないため、通常走行時において、ＮＯｘ浄化性能とＨＣ浄化性能が低くなるためだと考えられる。
また、実施例５〜７では、触媒コート層のＣｅＯ２成分含有量が４０ｇ／Ｌ以下であり、このときの各エミッション値は、０．０１ｇ／ｋｍを下回っている。
しかし、比較例３では、触媒コート層のＣｅＯ２成分含有量が５０ｇ／Ｌであり、このときの各エミッション値は、０．０１ｇ／ｋｍを上回っている。
これらのことから、最下コート層上流部および最上コート層下流部の各ＣｅＯ２成分含有量は、触媒容積１Ｌあたり４ｇ／Ｌ以上であることがよく、かつ、触媒コート層のＣｅＯ２成分含有量は、４０ｇ／Ｌ以下であることがよい。
【００８９】
次に、上流部と下流部の長さの比について検討する。
実施例８および９では、最上コート層上流部の排ガス流動方向の長さが、最上コート層の該方向に沿う全体長に対して、排ガスの入口側の端部から２０％〜８０％を占めており、かつ、最上コート層下流部の排ガス流動方向の長さが、上記全体長に対して、排ガスの出口側の端部から２０％〜８０％を占めている。また、実施例８および９では、最下コート層上流部の排ガス流動方向の長さが、最下コート層の該方向に沿う全体長に対して、排ガスの入口側の端部から２５％〜８０％を占めており、かつ、最下コート層下流部の排ガス流動方向の長さが、最下コート層の該方向に沿う全体長に対して、排ガスの出口側の端部から２０％〜７５％を占めている。このような範囲における実施例８および９では、各エミッション値は、０．０１ｇ／ｋｍを下回っている。
しかし、上記範囲外である比較例５および６では、各エミッション値は、０．０１ｇ／ｋｍを上回っている。
よって、触媒コート層の各部の長さを上記範囲とすることで、ＮＯｘ浄化性能およびＨＣ浄化性能を高くすることができる。
【００９０】
なお、実施例１０、１１および比較例７、８に示すように、実施例２および比較例４における貴金属触媒の種類や含有量を変更した場合であっても、各上流部および下流部のＣｅＯ２成分含有量を上述した範囲にすることで、同じような効果が得られる。
【００９１】
また、実施例１２および比較例９に示すように、触媒コート層を３層構造にした排ガス浄化用触媒であっても、各上流部および下流部のＣｅＯ２成分含有量を上述した範囲にすることで、同じような効果が得られる。
【００９２】
以上、本発明を詳細に説明したが、上記実施形態および試験例は例示にすぎず、ここで開示される発明には上述の具体例を様々に変形、変更したものが含まれる。
【符号の説明】
【００９３】
１  排ガス浄化装置
２  内燃機関（エンジン）
３  エキゾーストマニホールド
４  排気管
５  ＥＣＵ
７、７Ａ  排ガス浄化用触媒
１０  基材（多孔質基材）
１２  セル
１６  隔壁
３０、３０Ａ  触媒コート層
４０  最下コート層
４１  最下コート層上流部
４２  最下コート層下流部
５０  最上コート層
５１  最上コート層上流部
５２  最上コート層下流部
６０  中間コート層
【図１】
0006611611.tif 000004
【図２】
0006611611.tif 000005
【図３】
0006611611.tif 000006
【図４】
0006611611.tif 000007